(57)【特許請求の範囲】
【請求項１】
Ｃ：０．１重量％以下，Ｓｉ：０．１〜１．０重量％，Ｍｎ：０．１〜１．０重量％，Ｃｒ：１０〜３２重量％，Ａｌ：０．００３重量％以下，残部がＦｅ及び不可避的不純物からなり、Ｓｉ／Ａｌの重量比が１００以上である組成を有するとともに、分散している非金属介在物が、ＭｇＯ：１０重量％以下，Ａｌ2Ｏ3：４０重量％以下，Ｃｒ2Ｏ3：１０重量％以下を含み、残部がＭｎＯとＳｉＯ2から構成されていることを特徴とする絞り加工性に優れたフェライト系ステンレス鋼。
【請求項２】
ドロマイト系耐火物をライニングした精錬容器にステンレス溶鋼を装入し、精錬終了時にＣａＯ／ＳｉＯ2 の重量比が１．４〜２．４，Ａｌ2Ｏ3濃度が８重量％以下の組成となるスラグを用いて請求項１記載の組成に溶製することを特徴とする絞り加工性に優れたフェライト系ステンレス鋼の製造方法。
【発明の詳細な説明】
【０００１】
【産業上の利用分野】
本発明は、絞り加工性に優れたフェライト系ステンレス鋼及びその製造方法に関する。
【０００２】
【従来の技術】
ＳＵＳ４３０等のフェライト系ステンレス鋼は、薄板製品として極めて広範な用途に使用されている。近年では機能材料としても使用されるようになってきているが、電子部品用としての用途では高い清浄度が素材に要求される。
清浄度は、精錬工程で溶鋼を撹拌させることにより改善される。非金属介在物は、溶鋼の撹拌によってスラグ，フラックス，耐火物等に吸着され、溶鋼から浮上分離する。また、溶鋼撹拌時に、ＣａＯを主体とする塩基性フラックス及びＡｌ等の強還元剤を添加することも実施されている。
【０００３】
【発明が解決しようとする課題】
電子部品向けの用途では、素材の品質に対する要求度が一層苛酷になってきており、高性清浄化だけでは対応困難なケースも生じている。たとえば、板厚０．５ｍｍ以下の極薄板で製品形状が複雑なものでは、非金属介在物の影響度が大きく現れる。なかでも、硬質の非金属介在物が存在すると、製品に割れ，表面疵等の欠陥が発生し易くなる。非金属介在物は、組成に応じて硬さが大きく変わるが、従来の清浄化法では非金属介在物の組成を制御できない。
本発明は、このような問題を解消すべく案出されたものであり、非金属介在物の組成を制御することにより、熱間加工時に粘性変形し冷間加工時に微細分散するＭｎＯ−ＳｉＯ2 系にし、非金属介在物起因の加工割れがないフェライト系ステンレス鋼を得ることを目的とする。
【０００４】
【課題を解決するための手段】
本発明のフェライト系ステンレス鋼は、その目的を達成するため、Ｃ：０．１重量％以下，Ｓｉ：０．１〜１．０重量％，Ｍｎ：０．１〜１．０重量％，Ｃｒ：１０〜３２重量％，Ａｌ：０．００３重量％以下，残部がＦｅ及び不可避的不純物からなり、Ｓｉ／Ａｌの重量比が１００以上である組成を有するとともに、分散している非金属介在物が、ＭｇＯ：１０重量％以下，Ａｌ2Ｏ3：４０重量％以下，Ｃｒ2Ｏ3：１０重量％以下を含み、残部がＭｎＯとＳｉＯ2から構成されていることを特徴とする。
このフェライト系ステンレス鋼は、ドロマイト系耐火物をライニングした精錬容器にステンレス溶鋼を装入し、精錬終了時にＣａＯ／ＳｉＯ2の重量比１．４〜２．４，Ａｌ2Ｏ3濃度８重量％以下の組成となるスラグを用いて精錬することにより溶製される。
【０００５】
【作用】
本発明者等は、フェライト系ステンレス鋼に絞り加工を施して得た製品について、非金属介在物に由来する加工割れが発生しているものを調査した。
フェライト系ステンレス鋼に分散している非金属介在物はＭｇＯ−Ａｌ2 Ｏ3 系，ＭｎＯ−ＳｉＯ2 −Ａｌ2 Ｏ3 系，ＭｎＯ−Ｃｒ2 Ｏ3 系等である。本発明者等による調査・研究の結果、これらの介在物に含まれるＭｇＯ濃度，Ａｌ2 Ｏ3 濃度及びＣｒ2 Ｏ3 濃度が加工割れに大きく影響していることが判った。そして、ＭｎＯ−ＳｉＯ2 を主成分とする非金属介在物を生成させると共に、ＭｇＯ：１０重量％以下，Ａｌ2 Ｏ3 ：４０重量％以下，Ｃｒ2 Ｏ3 ：１０重量％以下に調整するとき、非金属介在物が無害化し、加工割れ感受性の低いフェライト系ステンレス鋼が得られることを見出した。
更に、介在物組成に影響を及ぼす因子としてメタル組成，スラグ組成，耐火物組成等について検討を進めたところ、精錬終了後のスラグ組成及び精錬容器の耐火物組成を特定することが有効であることが判った。
【０００６】
以下、本発明フェライト系ステンレス鋼に含まれる合金成分，含有量等を説明する。
Ｃ：０．１重量％以下
固溶強化元素であり、多量に含まれると０．２％耐力が上昇し、鋼材を硬質化する。絞り加工が要求される鋼材では、耐力及び硬さの上昇により加工性が阻害される。また、Ｃ濃度が高いと結晶粒界に析出する炭化物が増加し、耐食性を劣化させる原因になる。そこで、本発明においては、Ｃ含有量の上限を０．１重量％に設定した。
Ｓｉ：０．１〜１．０重量％
溶鋼の脱酸に使用される成分であり、非金属介在物の形態に大きな影響を及ぼす。Ｓｉ含有量が０．１重量％に満たないと、脱酸不足となり、非金属介在物中のＣｒ2 Ｏ3 濃度が１０重量％を超えるようになり、加工割れを誘発させる非金属介在物が生成し易くなる。しかし、１．０重量％を超える多量のＳｉが含まれると、鋼材が硬質化し、冷間加工で薄板を製造する際に所定板厚まで圧延するために多くのパス回数を必要とし、生産性が大きく低下する。また、材料コストを上げる原因にもなる。
【０００７】
Ｍｎ：０．１〜１．０重量％
ＭｎＯ−ＳｉＯ2 を主成分とする組成に非金属介在物を制御するために重要な合金成分である。Ｍｎ含有量が０．１重量％に満たないと、非金属介在物をＭｎＯ−ＳｉＯ2 系の組成に調節することが困難になる。このような効果は、Ｍｎ含有量１．０重量％で飽和し、それ以上にＭｎ含有量を増加してもＳｉと同様に材料コストを上げる原因になる。
Ｃｒ：１０〜３２重量％
耐食性の改善に必要な合金成分であり、１０重量％以上の含有量でＣｒ添加の効果が顕著になる。しかし、過剰量のＣｒが含まれると鋼材が硬質化し、加工性が劣化することから、本発明ではＣｒ含有量の上限を３２重量％に設定した。
【０００８】
Ａｌ：０．００３重量％以下
非金属介在物の組成に大きな影響を与える合金成分である。Ａｌ含有量が０．００３重量％を超えると、加工割れの原因となるＭｇＯ−Ａｌ2 Ｏ3 系のスピネル型非金属介在物が生成し易くなる。
Ｓｉ／Ａｌの重量比：１００以上
加工割れの起点となる非金属介在物の組成は、Ｓｉ／厚みの重量比で調整できる。Ｓｉ／Ａｌの重量比が１００以上になると、熱間加工時に粘性変形し、冷間加工時に微細分散するＭｎＯ−ＳｉＯ2 系の非金属介在物が生成する。他方、Ｓｉ／Ａｌの重量比が１００に満たないと有害な非金属介在物が生成する。
【０００９】
本発明は、以上に掲げた合金成分の外に、必要に応じて他の合金成分を含むこともできる。たとえば、耐食性，加工性等を改善する場合、０．２〜５重量％のＭｏ，０．２〜０．５重量％のＣｕ，０．１〜０．５重量％のＮｂ等の１種又は２種以上を添加しても良い。
【００１０】
非金属介在物：
ＭｎＯ−ＳｉＯ2 系にすることにより非金属介在物は無害化されるが、更にＭｇＯ：１０重量％以下，Ａｌ2 Ｏ3 ：４０重量％以下，Ｃｒ2 Ｏ3 ：１０重量％以下にすることにより加工割れ感受性が一層改善される。ＭｇＯは、耐火物やスラグに含まれており、不可避的に非金属介在物中に含まれることが多い。ＭｇＯ濃度が１０重量％を超えると、非金属介在物が熱間加工中に粘性変形しなくなり、加工割れの原因になり易い。このような欠陥は、ＭｇＯ濃度を１０重量％以下にすることにより抑制される。Ａｌ2 Ｏ3 は、種々の添加原料に含まれているＡｌから生成すると考えられるが、Ａｌ2 Ｏ3 も非金属介在物中の濃度により非金属介在物の変形能に大きな影響を及ぼす。Ａｌ2 Ｏ3 濃度が４０重量％よりも高いと有害な非金属介在物が生成されるが、４０重量％以下であると非金属介在物は熱間圧延で粘性変形し、冷間圧延で微細分散するため加工割れを発生させることがない。Ｃｒ2 Ｏ3 は、１０重量％を超える濃度では加工割れ原因の非金属介在物となるが、１０重量％以下の濃度では無害な非金属介在物となる。
【００１１】
精錬終了時のスラグ組成：
精錬終了時のスラグ組成も、非金属介在物の組成に大きな影響を及ぼす。スラグ中のＣａＯ／ＳｉＯ2 比が１．４よりも低く、且つＡｌ2 Ｏ3 濃度が８重量％以下の場合、加工割れに悪影響を及ぼす非金属介在物中のＣｒ2 Ｏ3 濃度が１０重量％を超えて含まれることがあり、加工割れの原因になり易い。また、ＣａＯ／ＳｉＯ2 比が１．４より低く且つＡｌ2 Ｏ3 濃度が８重量％を超えると、ＭｎＯ−Ａｌ2 Ｏ3 系の非金属介在物が生成し易くなる。ＭｎＯ−Ａｌ  2 Ｏ3 系非金属介在物は、変形能が良好でないため加工割れの原因になる。一方、ＣａＯ／ＳｉＯ2 比が２．４を超えるようなスラグ組成では、代表的な硬質非金属介在物であるＭｇＯ−Ａｌ2 Ｏ3 系スピネル型非金属介在物が生成し易くなる。このようなことから、スラグ組成は、ＣａＯ／ＳｉＯ2 比を１．４〜２．４の範囲に、Ａｌ2 Ｏ3 濃度を８重量％以下にする必要がある。
【００１２】
精錬容器の耐火物：
ＭｇＯ含有量が５０〜８５重量％で残部の主成分がＣｒ2 Ｏ3 のマグクロ系耐火物を取鍋耐火物として用いた場合、スラグ中のＣａＯ／ＳｉＯ2 比が１．９を超えると耐火物の溶損が大きくなり、スラグ中のＭｇＯ濃度が上昇するため、非金属介在物中のＭｇＯ濃度が高くなる。その結果、加工割れを招く非金属介在物になる可能性が高い。これに対し、ＭｇＯ含有量が４０〜６３重量％で残部の主成分がＣａＯであるドロマイト系耐火物は、スラグ中のＣａＯ／ＳｉＯ2 比の上昇によっても耐火物の溶損が加速されないため、非金属介在物の組成に及ぼす悪影響が小さく、また製造コストを低く抑えることもできる。
【００１３】
【実施例】
実施例１：
表１に示した成分組成をもつフェライト系ステンレス鋼を７０トン電気炉で溶解し、転炉処理，ＶＯＤ精錬，連鋳，熱延，酸洗，冷延を経て、種々の非金属介在物が分散した板厚０．５ｍｍのステンレス鋼薄板を製造した。このステンレス鋼薄板に１段絞りで絞り比２の絞り加工を施し、非金属介在物の組成及び加工割れの発生有無に及ぼす精錬時のスラグ組成の影響を調査した。
【００１４】
0003953626.tif 000002
【００１５】
図１〜３の調査結果にみられるように、精錬時のスラグに含まれるＡｌ2 Ｏ3 の濃度及びＣａＯ／ＳｉＯ2 の重量比に応じて絞り加工時の加工割れが異なっていた。なお、図１〜３では、非金属介在物に含まれる各成分の濃度を縦軸に示し、加工割れが発生した場合を白抜き記号で、加工割れが発生しなかった場合を中実記号で示した。
図１，２から、スラグのＡｌ2 Ｏ3 濃度が８．０重量％以下でＣａＯ／ＳｉＯ2 比が１．４より低い場合、ＭｎＯ−ＳｉＯ2 系の非金属介在物が生成していることが判る。生成した非金属介在物は、Ａｌ2 Ｏ3 （丸印）やＭｇＯ（三角印）を僅かに含む程度であったが、約１３〜１８重量％のＣｒ2 Ｏ3 （四角印）を含んでいた。このことから、スラグのＡｌ2 Ｏ3 濃度が８．０重量％以下でＣａＯ／ＳｉＯ2 比が１．４より低いと、Ｃｒ2 Ｏ3 の還元が十分に進行せず、加工割れの原因となる非金属介在物が生成するものと推察される。
【００１６】
Ｃｒ2 Ｏ3 の濃度は、ＣａＯ／ＳｉＯ2 比が大きくなるに従って減少しており、ＣａＯ／ＳｉＯ2 比が２．４を超える条件下では非金属介在物にほとんどＣｒ2 Ｏ3 が含まれていなかった。しかし、非金属介在物中のＡｌ2 Ｏ3 濃度が約４０〜７０重量％，ＭｇＯ濃度が約１０〜３０重量％になっていた。特にＣａＯ／ＳｉＯ2 比が２．６を超えるようなスラグ組成では、硬質のスピネル型非金属介在物が生成し易くなる。また、スラグ中のＡｌ2 Ｏ3 濃度が９．５重量％を超えると、図３に示すようにＣａＯ／ＳｉＯ2 比に拘らず、全ての条件下で加工割れの原因となる非金属介在物が生成していた。
【００１７】
これに対し、スラグ中のＡｌ2 Ｏ3 濃度を８．０重量％以下に規制し、ＣａＯ／ＳｉＯ2 比を１．４〜２．４の範囲に維持して精錬すると、生成した非金属介在物は、Ｃｒ2 Ｏ3 濃度１０重量％以下，Ａｌ2 Ｏ3 濃度４０重量％以下，ＭｇＯ濃度１０重量％以下の組成をもつＭｎＯ−ＳｉＯ2 系非金属介在物となった。この非金属介在物は、熱間加工時に粘性変形し、冷間加工時に微細分散する特性をもっている。そのため、図１，２に中実記号で示すように、加工割れの発生がないステンレス鋼板が得られた。
【００１８】
次いで、非金属介在物の組成に及ぼすメタル組成の影響を調査した。非金属介在物組成に影響を及ぼすメタル組成としては精錬時に添加する脱酸剤が挙げられ、脱酸剤としてはＳｉ，Ａｌが使用されることから、非金属介在物組成に及ぼすＳｉ濃度及びＡｌ濃度の影響を調べた。図４の調査結果にみられるように、Ａｌ濃度が０．００３重量％より高い場合、Ｓｉ濃度の如何に拘らず加工割れや表面疵の発生が検出された。そこで、Ａｌ濃度を０．００３重量％以下としてＳｉ濃度を変化させたところ、Ｓｉ／Ａｌの重量比が１００以上になると加工割れや表面疵が発生しなくなった。
更に、ステンレス鋼の精錬に使用される耐火物の組成が非金属介在物に及ぼす影響を調査した。ＭｇＯ含有量が４０〜６３％で残部の主成分がＣａＯであるドロマイト系耐火物、ＭｇＯ含有量が５０〜８５重量％で残部の主成分がＣｒ2 Ｏ3 であり、その他にＳｉＯ2 やＡｌ2 Ｏ3 を含むＭｇＯ−Ｃｒ2 Ｏ3 系耐火物（マグクロ系）を使用し、精錬後の非金属介在物組成を比較調査した。
【００１９】
図５の調査結果にみられるように、マグクロ系耐火物ではＣａＯ／ＳｉＯ2 比が大きくなると溶損量が増加する傾向を示し、ＣａＯ／ＳｉＯ2 比が１．９を超える付近で溶損量が増大した。溶損量の増加に伴って、非金属介在物中のＭｇＯ濃度も増加する傾向を示し、ＣａＯ／ＳｉＯ2 比２．０以上で非金属介在物中のＭｇＯ濃度が１０重量％を超えるようになった。ＭｇＯ濃度の上昇は、溶損した耐火物中のＭｇＯが還元されて鋼中Ｍｇとなり、非金属介在物中の酸素と結び付くことに起因するものと推察される。
【００２０】
他方、ドロマイト系耐火物を使用した場合、ＣａＯ／ＳｉＯ2 比が高くなっても精錬時の耐火物の溶損が少ないため、非金属介在物中のＭｇＯ濃度が７重量％を超えることはなかった。ＭｇＯ濃度の上昇が抑制される理由は明らかでないが、耐火物成分であるＣａＯ−ＭｇＯがスラグ成分であるＣａＯ−ＳｉＯ2 と反応して耐火物表層部のＣａＯ／ＳｉＯ2 比が高くなり、結果として耐火物表層部が高融点の耐火物でコーティングされた状態になることに起因するものと推察される。しかも、ドロマイト系耐火物は、マグクロ系耐火物に比較して安価であるため、製造コストの面でも有利である。
【００２１】
実施例２：
フェライト系ステンレス鋼を７０トン電気炉で溶解し、転炉で製錬し、ＶＯＤ鍋に注湯した。取鍋としては、ＭｇＯ：４０〜６３重量％，残部ＣａＯのドロマイト系耐火物をライニングした取鍋、ＭｇＯ：５０〜８５重量％，Ｃｒ2 Ｏ3 ：７〜３０重量％でその他にＳｉＯ2 ，Ａｌ2 Ｏ3 を含むマグクロ系耐火物をライニングした取鍋を使用した。
取鍋に収容した溶鋼をＶＯＤ炉で精錬し、メタル組成及びスラグ組成を変化させた。このようにして製造されたフェライト系ステンレス鋼の成分・組成を表２に示す。
【００２２】
0003953626.tif 000003
【００２３】
精錬後の溶鋼を厚み２００ｍｍ，幅１ｍのスラブに連続鋳造した。得られたスラブを１２００℃で熱間圧延した後、板厚０．５ｍｍの薄板に仕上げ、更に１段絞りで絞り比２の加工を施した。加工された鋼板を観察し、加工割れの発生有無を調査した。そして、ＶＯＤ精錬後のスラグ組成，薄板のメタル組成が絞り加工後の加工割れに及ぼす影響を調査した。
表３の調査結果にみられるように、本発明に従った条件下で製造されたフェライト系ステンレス鋼は、何れも加工割れが検出されず、非金属介在物が無害化されていることが判る。これに対し、スラグ組成やメタル組成が本発明で規定した範囲を外れる比較例のフェライト系ステンレス鋼では、有害な非金属介在物が分散しており、絞り加工後に加工割れが発生していた。
【００２４】
0003953626.tif 000004
【００２５】
【発明の効果】
以上に説明したように、本発明のフェライト系ステンレス鋼は、非金属介在物を熱間加工時に粘性変形し、冷間加工時に微細分散するＭｎ−ＳｉＯ2 系に調整しているため、加工割れの起点となる非金属介在物がなく、加工割れ感受性の低い材料であり、過酷な加工に供される各種機能材料として使用される。また、メタル組成，精錬後のスラグ組成，耐火物組成等を調整することにより非金属介在物が組成制御されるため、製造自体も容易である。
【図面の簡単な説明】
【図１】  スラグのＡｌ2 Ｏ3 濃度３．２重量％，メタルのＳｉ／Ａｌ比５００の条件下でスラグのＣａＯ／ＳｉＯ2 比が非金属介在物の組成及び加工割れに及ぼす影響を示したグラフ
【図２】  スラグのＡｌ2 Ｏ3 濃度８重量％，メタルのＳｉ／Ａｌ比３００の条件下でスラグのＣａＯ／ＳｉＯ2 比が非金属介在物の組成及び加工割れに及ぼす影響を示したグラフ
【図３】  スラグのＡｌ2 Ｏ3 濃度９重量％，メタルのＳｉ／Ａｌ比３００の条件下でスラグのＣａＯ／ＳｉＯ2 比が非金属介在物の組成及び加工割れに及ぼす影響を示したグラフ
【図４】  メタル中のＳｉ濃度及びＡｌ濃度が加工割れに及ぼす影響を示したグラフ
【図５】  ＣａＯ／ＳｉＯ2 比が耐火物の溶損及び非金属介在物中のＭｇＯ濃度に及ぼす影響を示したグラフ
【図１】
0003953626.tif 000005
【図２】
0003953626.tif 000006
【図３】
0003953626.tif 000007
【図４】
0003953626.tif 000008
【図５】
0003953626.tif 000009